(57)【要約】【課題】プラスチックを用いずに、耐水性と剛性、及び、生産効率の高い紙製ストロー及びその製造方法を提供する。【解決手段】紙製ストロー１０の外面１１Ａまたは内面１１Ｂとなる、少なくとも一面側に、予め天然由来のワックス１５等の耐水塗工剤を塗工した原紙１１を含み、原紙１１が、接着しろ１１Ｃを斜め方向に所定量ずつずらしながら重ねて螺旋状に巻回され、原紙１１の重ね合わされる部分（接着しろ１１Ｃ）を相互に密接固定して両端が連通している管体として形成した。【選択図】図１
2020171438.tif 000002
【特許請求の範囲】
【請求項１】
紙製ストローであって、
前記紙製ストローの内面または外面となる少なくとも一面側に、予め天然由来の耐水塗工剤を塗工した原紙を含み、
前記原紙が、側縁部を斜め方向に所定量ずつずらしながら重ねて螺旋状に巻回され、前記原紙の重ね合わされた部分を相互に密接固定して両端が連通している管体として形成されている、
ことを特徴とする紙製ストロー。
【請求項２】
前記原紙は、前記内面と前記外面の両方の面にそれぞれ耐水塗工剤を塗工してなる、
ことを特徴とする請求項１に記載の紙製ストロー。
【請求項３】
前記原紙の重ね合わされる部分の固定に自然由来の糊を用いてなる、
ことを特徴とする請求項１又は２に記載の紙製ストロー。
【請求項４】
前記原紙が、前記紙製ストローの前記外面側に配置される表面に前記耐水塗工剤を塗工した外面原紙と、内面と外面のいずれの面にも耐水塗工剤を塗工してない中間原紙と、前記紙製ストローの前記内面側に配置される表面に前記耐水塗工剤を塗工した内面原紙を順に積層して一体化された積層原紙でなり、
前記外面原紙の裏面側と前記中間原紙の前記外面との間、及び、前記内面原紙の裏面側と前記中間原紙の前記内面との間を、それぞれ糊を用いて密接固定してなる、
ことを特徴とする請求項１、２又は３に記載の紙製ストロー。
【請求項５】
紙製ストローの製造方法であって、
前記紙製ストローの内面または外面となる少なくとも一面側に、予め天然由来の耐水塗工剤を塗工した原紙を用意し、
前記原紙を、側縁部を斜め方向に所定量ずつずらしながら重ねて螺旋状に巻回するとともに、前記原紙の重ね合わされた部分を自然由来の糊を介して相互に密接固定し、両端が連通した管体として形成する、
ことを特徴とする紙製ストローの製造方法。
【発明の詳細な説明】
【技術分野】
【０００１】
本発明は、紙製ストロー及びその製造方法に関するものであり、特に、従来のプラスチック製ストローの代替が可能な紙製ストロー及びその製造方法に関するものである。
【背景技術】
【０００２】
一般に、現在普及しているストローは、熱溶融されたプラスチックを押し出し、それを冷却して形成されている。また、今日では、世界的に物質的な生活水準が高まり、どの国のどの食文化でも、飲料を飲むときにストローを使用することが極めて多くなっている。したがって、世界中で毎日消費しているストローの数量は非常に膨大である。
【０００３】
すなわち、プラスチックからなる１本のストローは、体積が大きくないものの、毎日累積される使用数は非常に大きくなる。
【０００４】
また、プラスチック製ストローの体積は小さいがために、リサイクルされた後の再利用率と価値が高くなく、また処理もしにくい。そのため、再利用されずに、世界で毎日極めて膨大な数量のストロー廃棄物が生まれている。この大量のプラスチック廃棄物は環境及び生物に有害であり、大量の海洋ごみを発生し、それを処理するのに膨大な処理コストを必要とする。
【０００５】
このほか、プラスチック製ストローには、さらに可塑剤の残留または熱い飲料・温かい食品の飲食時に可塑剤が析出する問題も存在し、人体の健康にも有害である。
【０００６】
そこで、今日では、プラスチック製ストローに替えて、例えば特許文献１で知られるような螺旋状紙管製造の技術を応用して作られた、紙製のストローが販売され、使用されている。
【０００７】
しかしながら、現在の紙製ストローは、耐水性が低く、飲み物に浸している中、含水し、フニャフニャに柔らかくなってしまう。特に、近年、カフェチエーン店や喫茶店、コンビニエンスストア等では、フラッペのような中身をかき混ぜる必要のある飲み物を提供する店舗が増えている。そのような商材に対応するためには、水分中である程度剛性を保つことができる紙製ストローを提供する必要がある。
【０００８】
紙製ストローに耐久性を付与する代表的な方法としては、ヒートシール性と撥水性を有するコーティング剤を塗布した紙材を形成する方法が知られている（例えば、特許文献２参照）。そのコーティング剤としては、ポリエチレン樹脂、ポリビニルアルコール樹脂等の熱可塑性樹脂の溶液で、パラフィン等に溶かしたものである。
【０００９】
また、他の方法としては、通常の紙製のストローを形成し、その後、ワックスが入れられた中に浸して浸透させ、ストローの表面にワックスを積層させる方法がある。
【先行技術文献】
【特許文献】
【００１０】
【特許文献１】特許第２９１４９３４号公報
【特許文献２】特開平６−１３３８４０号公報
【発明の概要】
【発明が解決しようとする課題】
【００１１】
しかしながら、特許文献１に記載のストローのように、原紙にヒートシール性と撥水性を有するコーティング剤を塗布した従来の方法では、ポリエチレン樹脂、ポリビニルアルコール樹脂等の熱可塑性樹脂の溶液に浸けるので、完全な脱プラスチックを達成できないという問題点があった。
【００１２】
また、通常の紙製のストローを形成し、その後、ワックスが入れられた中に浸して浸透させ、ストローの表面にワックスを積層させる従来の方法では、連続生産ができず、生産効率が悪く、大量生産に向かない、という問題点があった。
【００１３】
そこで、プラスチックを用いずに、耐水性と剛性、及び、生産効率の高い紙製ストロー及びその製造方法を提供するために解決すべき技術的課題が生じてくるのであり、本発明はこの課題を解決することを目的とする。
【課題を解決するための手段】
【００１４】
本発明は上記目的を達成するために提案されたものであり、請求項１に記載の発明は、紙製ストローであって、前記紙製ストローの内面または外面となる少なくとも一面側に、予め天然由来の耐水塗工剤を塗工した原紙を含み、前記原紙が、側縁部を斜め方向に所定量ずつずらしながら重ねて螺旋状に巻回され、前記原紙の重ね合わされた部分を相互に密接固定して両端が連通している管体として形成されている、紙製ストローを提供する。
【００１５】
この構成によれば、紙製ストローの内面または外面となる少なくとも一面側に、例えば天然の粘土を用いた耐水塗工剤、食物繊維の抽出物を用いた耐水塗工剤、生物由来のワックス成分（例えば、蜜ロウ、米ぬかロウ、カルナバロウ等の天然由来のロウ）等の、天然由来の耐水塗工剤を予め塗工した原紙を用いてストローを成型することで、プラスチックを用いずに、耐水性と剛性に優れた紙製ストローが得られる。また、予め耐水塗工剤を塗工してある原紙を用いてストローを成型することで、従来のワックスの中に浸して浸透させる方法に比べて生産効率が格段に向上する。
【００１６】
請求項２に記載の発明は、請求項１に記載の構成において、前記原紙は、前記内面と前記外面の両方の面にそれぞれ耐水塗工剤を塗工してなる、紙製ストローを提供する。
【００１７】
この構成によれば、内面と外面の両方の面にそれぞれ耐水塗工剤を塗工してある原紙を螺旋状に巻回して紙製ストローを作っているので、更に耐水性と剛性に優れた紙製ストローが得られる。
【００１８】
請求項３に記載の発明は、請求項１又は２に記載の構成において、前記原紙の重ね合わされる部分の固定に自然由来の糊を用いてなる、紙製ストローを提供する。
【００１９】
この構成によれば、原紙の重ね合わされる部分の接着固定に、自然由来の糊、例えば澱粉糊等を使用することで、プラスチック等の石化材料を全く用いない紙製ストローが得られる。
【００２０】
請求項４に記載の発明は、請求項１、２又は３に記載の構成において、前記原紙が、前記紙製ストローの前記外面側に配置される表面に前記耐水塗工剤を塗工した外面原紙と、内面と外面のいずれの面にも耐水塗工剤を塗工してない中間原紙と、前記紙製ストローの前記内面側に配置される表面に前記耐水塗工剤を塗工した内面原紙を順に積層して一体化された積層原紙でなり、前記外面原紙の裏面側と前記中間原紙の前記外面との間、及び、前記内面原紙の裏面側と前記中間原紙の前記内面との間を、それぞれ糊を用いて密接固定してなる、紙製ストローを提供する。
【００２１】
この構成によれば、紙製ストローの外面側に配置される表面に耐水塗工剤を塗工した外面原紙の上に、内面と外面のいずれの面にも耐水塗工剤を塗工してない中間原紙と、紙製ストローの内面側に配置される面に耐水塗工剤を塗工した内面原紙を、順に積層して一体化された積層原紙を使用し、この積層原紙の側縁部を斜め方向に所定量ずつずらして重ねて螺旋状に巻回されて、両端が連通した管体を形成し、原紙の重ね合わさる部分を相互に密接固定して耐水塗工剤を形成するので、プラスチックを用いずに、更に耐水性と剛性に優れた紙製ストローが得られる。また、予め耐水塗工剤を塗工してある原紙を用いてストローを成型することで、従来のワックスの中に浸して浸透させる方法に比べて生産効率が格段に向上する。
【００２２】
請求項５に記載の発明は、紙製ストローの製造方法であって、前記紙製ストローの内面または外面となる少なくとも一面側に、予め天然由来の耐水塗工剤を塗工した原紙を用意し、前記原紙を、側縁部を斜め方向に所定量ずつずらしながら重ねて螺旋状に巻回するとともに、前記原紙の重ね合わされた部分を自然由来の糊を介して相互に密接固定し、両端が連通した管体として形成する、紙製ストローの製造方法を提供する。
【００２３】
この方法によれば、紙製ストローの内面または外面となる少なくとも一面側に、例えば天然の粘土を用いた耐水塗工剤、食物繊維の抽出物を用いた耐水塗工剤、生物由来のワックス成分（例えば、蜜ロウ、米ぬかロウ、カルナバロウ等の天然由来のロウ）等の、天然由来の耐水塗工剤を予め塗工した原紙を用意してストローを成型することで、プラスチックを用いずに、耐水性と剛性に優れた紙製ストローが得られる。また、予めワックスを塗工してある原紙を用いてストローを成型することで、従来のワックスの中に浸して浸透させる方法に比べて生産効率が格段に向上する。
【発明の効果】
【００２４】
発明によれば、予め耐水塗工剤を塗工した原紙を用いてストローを成型することで、プラスチックを用いずに、耐水性と剛性に優れたストローが得られる。また、予め耐水塗工剤を塗工してある原紙を用いてストローを成型することで、従来のワックスの中に浸して浸透させる方法に比べて生産効率が格段に向上する。
【図面の簡単な説明】
【００２５】
【図１】本発明に係る紙製ストローの一実施例を示すもので、（ａ）はその側面図、（ｂ）は（ａ）のＡ−Ａ線方向から見た正面図である。
【図２】同上紙製ストローを形成する前のテープ状をし、かつ、一面にワックスを塗工した原紙を示すもので、（ａ）は原紙の平面図、（ｂ）は原紙の側面図である。
【図３】同上紙製ストローを形成する途中の状態を概略的に示す斜視図である。
【図４】同上紙製ストローを形成する、一面にワックスを塗工したテープ状の原紙を形成する装置の一例を模式的に示す構成配置図である。
【図５】本発明に係る紙製ストローの他の実施例を説明するもので、（ａ）は同上紙製ストローを形成する前のテープ状をした原紙の側面図、（ｂ）はその原紙の展開平面図、（ｃ）はその原紙の展開側面図である。
【図６】紙製ストローの実験結果を示す図である。
【発明を実施するための形態】
【００２６】
本発明はプラスチックを用いずに、耐水性と剛性、及び、生産効率の高い紙製ストロー及び紙製ストローの製造方法を提供するという目的を達成するために、紙製ストローであって、前記紙製ストローの内面または外面となる少なくとも一面側に、予め天然由来の耐水塗工剤を塗工した原紙を含み、前記原紙が、側縁部を斜め方向に所定量ずつずらしながら重ねて螺旋状に巻回され、前記原紙の重ね合わされた部分を相互に密接固定して両端が連通している管体として形成されている、構成にしたことにより実現した。
【実施例】
【００２７】
以下、本発明の実施形態に係る一実施例を添付図面に基づいて詳細に説明する。なお、以下の実施例において、構成要素等の形状、位置関係に言及するときは、特に明示した場合及び原理的に明らかにそうでないと考えられる場合等を除き、実質的にその形状等に近似又は類似するもの等を含む。
【００２８】
また、図面は、特徴を分かり易くするために特徴的な部分を拡大する等して誇張する場合があり、構成要素の寸法比率等が実際と同じであるとは限らない。また、実施例の説明の全体を通じて同じ要素には同じ符号を付している。
【００２９】
図１は本発明に係る紙製ストローの一実施例を示すもので、同図（ａ）はその外観斜視図、同図（ｂ）は（ａ）のＡ−Ａ線方向から見た正面図である。
【００３０】
図１に示す紙製ストロー１０は、耐水性を有し、かつ可燃ゴミとして廃棄できる原紙１１によって構成されている。原紙１１は、図２に示すようにテープ状に形成されており、紙製ストロー１０の外面側となる外面１１Ａに、予め耐水塗工剤としてのワックス１５が塗工されている。反対に、紙製ストローの内面側となる内面１１Ｂには、内面１１Ｂの全面に接着剤１２が塗布される、なお、符号１１Ｃで示す部分は、原紙１１を重ね巻きして接着する接着しろである。
【００３１】
なお、原紙１１の一面、すなわち外面１１Ａに塗工された耐水塗工剤としてのワックス１５は、例えば蜜ロウ、米ぬかロウ、カルナバロウ等、天然由来のロウが使用される。本実施例では、耐水塗工剤としてワックス１５を使用した一例を説明するが、このワックス１５以外にも、耐水塗工剤として、例えば天然の粘土を用いた耐水塗工剤、食物繊維の抽出物を用いた耐水塗工剤、生物由来のワックス成分等を使用してもよい。
一方、接着剤１２としては、デンプン糊等の自然由来の糊を使用する。これにより、プラスチック等の石化材料を全く用いない紙製ストロー１０を目指す。
【００３２】
次に、以上の材料で形成される紙製ストロー１０の製造方法を説明する。
【００３３】
まず、外面１１Ａにワックス１５が塗工されて耐久性を有する、テープ状の原紙１１を用意する。
【００３４】
次いで、内面１１Ｂの全面に接着剤１２を塗布し、図３に示すように成型設備（図示しない）におけるロール軸１３の中心軸線Ｏに沿って原紙１１を、斜め方向に所定量（本実施例では接着しろ１１Ｃの幅Ｗ１）ずつずらしながら螺旋状に巻回し、両端が連通した１つの螺旋管体１４を形成する。この巻回時、原紙１１の内面１１Ｂ側に塗付されている接着剤１２により、原紙１１の重なり合う部分（接着しろ１１Ｃの幅Ｗ１の箇所）が相互に接着固定される。
【００３５】
また、一定長さに巻回したら切断すると、図１に示す両端が連通した紙製ストロー１０の形成が完了する。
【００３６】
このように形成された紙製ストロー１０は、プラスチック等の石化材料を全く用いない紙製ストロー１０として提供することができる。そして、紙製ストロー１０では、原紙１１の外面１１Ａにワックス１５が塗工されているので、そのワックス１５により耐水性と剛性を高め、耐水性と剛性に優れたストローが得られる。また、予めワックス１５を塗工してある原紙１１を用いて、両端が連通した管体であるストローを成型することで、従来のワックスの中に下して浸透させる方法に比べて生産効率も格段に向上する。
【００３７】
なお、図１及び図２に、原紙１１の幅を符号Ｗ０、重なる部分である接着しろ１１Ｃの幅を符号Ｗ１で示すように、紙製ストロー１０では、重ねられる部分である接着しろ１１Ｃの幅Ｗ１は螺旋管体１４の強度を決定できる。例えば、重なる部分となる接着しろ１１Ｃの幅Ｗ１が大きいほど、より硬く、湾曲し難くなるが、逆に接着しろ１１Ｃの幅Ｗ１が小さいほど、螺旋管体１４は柔軟になり、湾曲し易くなる。
【００３８】
このため、巻回時に重なる部分（接着しろ１１Ｃ）の幅Ｗ１を調整し、重なる部分の幅Ｗ１を原紙１１の幅Ｗ０の約２分の１から４分の１の間で変化させると、硬さと、柔らかさを変化させることができ、紙製ストロー１０に使用上の利便性と高品質を実現する。
【００３９】
図４は、予め紙製ストロー１０の外周面となる外面１１Ａにワックス１５を塗工するワックス塗工装置２０の一構成例を模式的に示す構成配置図である。図４において、ワックス塗工装置２０は、溶融されたワックス１５を入れたワックス貯留槽２１、一対の回動ローラ２２Ａ、２２Ｂ、複数のガイドローラ２３、原紙供給リール２４、原紙巻取リール２５等で構成されている。
【００４０】
一対の回動ローラ２２Ａ、２２Ｂの中、回動ローラ２２Ａの外周面の一部はワックス貯留槽２１内に浸され、外周面にワックス１５を含ませた状態で回転するようにして配置されている。一方、回動ローラ２２Ｂは、回動ローラ２２Ａと回動ローラ２２Ｂとの間を通るテープ状の原紙１１を回動ローラ２２Ａに圧着させるピンチローラである。また、図４にそれぞれ矢印で回転方向及び移動方向を示すように、回動ローラ２２Ａは時計回り方向に回転し、回動ローラ２２Ｂは反時計回り方向に回転する。
【００４１】
原紙供給リール２４は、ワックス塗工前の原紙１１を巻回保持しているリールであり、原紙巻取リール２５は、ワックス塗工後の原紙１１を巻回保持するリールである。
【００４２】
複数のガイドローラ２３は、原紙供給リール２４から引き出された原紙１１を一対の回動ローラ２２Ａ、２２Ｂの間を通って原紙巻取リール２５にガイドするためのローラである。
【００４３】
原紙巻取リール２５は、一対の回動ローラ２２Ａ、２２Ｂの間を通ってワックス塗工の処理を終えた原紙１１を巻き取るためのリールである。
【００４４】
このように構成されたワックス塗工装置２０では、原紙供給リール２４から引き出された原紙１１を、ガイドローラ２３により一対の回動ローラ２２Ａ、２２Ｂの間に導き、また、一対の回動ローラ２２Ａ、２２Ｂの間を通った原紙１１を、ガイドローラ２３により原紙巻取リール２５に導き、その原紙巻取リール２５で原紙１１を巻き取るようになっている。また、その原紙搬送の途中、ワックス貯留槽２１内のワックス１５が回動ローラ２２Ａによって原紙１１の外面１１Ａに塗布される。これにより、紙製ストロー１０の外周面となる原紙１１の外面１１Ａに、予めワックス１５を塗工してなる原紙１１が完成する。なお、原紙１１の内面１１Ｂへの接着剤１２の塗布は、原紙１１を螺旋状に巻回処理する直前に行う。
【００４５】
なお、上記実施例では、原紙１１の外面１１Ａ側にだけワックス１５を塗工した場合を説明したが、原紙１１の外面１１Ａに替えて、原紙１１の内面１１Ｂ側にだけワックス１５を塗工してなる原紙１１を使用してもよく、また、原紙１１の外面１１Ａと内面１１Ｂの両方の面にワックス１５を塗工した原紙１１を使用して紙製ストロー１０を形成してもよいものである。このように、外面１１Ａと内面１１Ｂの両面にワックス１５を塗工した原紙１１を使用した場合では、更に耐水性と剛性に優れた紙製ストロー１０が得られる。
【００４６】
また、例えば図５に示すように、成形時に、外面側に配置される外面１１Ａにワックス１５を塗工した外面原紙１１１と、上下両面に自然由来の糊である接着剤１２を塗布して、ワックス１５は塗工してない中間原紙１１２と、内面側に配置される内面１１Ｂにワックス１５を塗工した内面原紙１１３、を積層して使用する原紙（積層原紙）１１を用いてもストローを成形することができる。
【００４７】
すなわち、図５に示す原紙（積層原紙）１１を用いて紙製ストロー１０を成形する場合は、例えば外面原紙１１１と中間原紙１１２と内面原紙１１３をそれぞれ別々の位置から設備のロール軸１３に送り出す。また、送り出しの途中で、外面原紙１１１及び内面原紙１１３と重なる中間原紙１１２の部分に、接着剤１２が塗布される。さらに、外面原紙１１１、中間原紙１１２、内面原紙１１３を、ロール軸１３上でそれぞれ中心軸線Ｏに沿って少しずつ幅（例えば、接着しろ１１Ｃに相当する幅Ｗ１）をずらしながら重ねて螺旋状に巻く。また、一定長さに巻回したら切断すると、図１に示す紙製ストロー１０と同様に、両端が連通した紙製ストロー１０の形成が完了する。
【００４８】
この図５に示した原紙１１を使用した変形例の場合も、プラスチック等の石化材料を全く用いない紙製ストロー１０として提供することができる。そして、紙製ストロー１０では、原紙１１の外面１１Ａ（外面原紙１１１の上面）と内面１１Ｂ（内面原紙１１３の下面）とにそれぞれ、予めワックス１５を塗工しているので、ワックス１５により耐水性と剛性を高め、耐水性と剛性に優れたストローが得られる。また、予めワックス１５を塗工してある原紙１１を用いて両端が連通した管体であるストローを成型するので、従来のワックスの中に下して浸透させる方法に比べて生産効率も格段に向上する。
【００４９】
図６は、各実施例毎の実験結果を示す。実験では、試料（イ）、試料（イ）、試料（ロ）、試料（ハ）、試料（ニ）の４つについて検証した。実験で使用した試料（イ）は、表裏両面共にワックス塗工をしていない晒のクラフト原紙を使用した紙製ストロー、試料（ロ）は、図１から図４に示した内面１１Ｂのみワックス塗工をしてなる原紙１１を使用した紙製ストロー、試料（ハ）は、外面１１Ａのみ、ワックス塗工をしてなる原紙１１を使用した紙製ストロー、試料（ニ）は、図５に示した、外面１１Ａと内面１１Ｂ共にワックス塗工をしてなる原紙１１を使用した紙製ストローである。
【００５０】
実験では、試料（イ）〜（ニ）で形成された各紙ストローを水中に、１０分浸漬した場合、２０分浸漬した場合、３０分浸漬した場合、４０分浸漬した場合、５０分浸漬した場合、６０分浸漬した場合において、それぞれの状態を検証した。
【００５１】
その結果、試料（イ）の、表裏両面共にワックス塗工をしていない晒のクラフト原紙を使用した紙製ストローでは、水に１０分浸漬しただけで含水し、軟化が見られた。また、２０分では端部の剥がれや毛羽立ちの発生があり、さらにクラフト原紙に印刷されているインクの溶出もあった。
【００５２】
一方、試料（ロ）の、内面１１Ｂのみワックス塗工をしてなる原紙１１を使用した紙製ストローでは、１０分〜３０分浸した場合では、若干の軟化があった程度であるが、４０分〜６０分浸すと軟化の進行及び含水が見られた。
【００５３】
試料（ハ）の、外面１１Ａのみワックス塗工をしてなる原紙１１を使用した紙製ストローでは、１０分〜４０分浸した場合では、若干の軟化があった程度であるが、５０分〜６０分浸すと軟化の進行及び含水が見られた。
【００５４】
試料（ニ）の、外面１１Ａと内面１１Ｂの両面にワックス塗工をしてなる原紙１１を使用した紙製ストローでは、２０分浸したまでは浸水もなく元のままで、３０分〜６０分浸すと若干の軟化及び含水が見られた。
【００５５】
したがって、本発明を適用した試料（ロ）、（ハ）、（ニ）の紙製ストロー１０の場合では、（イ）に示す従来の紙製ストローと比べると、耐水性と剛性が格段に向上していることが判った。
【００５６】
なお、本発明は、本発明の精神を逸脱しない限り種々の改変を成すことができ、そして、本発明が該改変されたものに及ぶことは当然である。
【符号の説明】
【００５７】
１０    ：紙製ストロー
１１    ：原紙
１１Ａ  ：外面
１１Ｂ  ：内面
１２    ：接着剤
１３    ：ロール軸
１４    ：螺旋管体
１５    ：ワックス（耐水塗工剤）
２０    ：ワックス塗工装置
２１    ：ワックス塗布ローラ槽
２２Ａ  ：回動ローラ
２２Ｂ  ：回動ローラ
２３    ：ガイドローラ
２４    ：原紙供給リール
２５    ：原紙巻取リール
１１１  ：外面原紙
１１２  ：中間原紙
１１３  ：内面原紙
Ｏ      ：中心軸線
Ｗ０    ：原紙の幅
Ｗ１    ：接着しろの幅（重なる部分）
【図１】
2020171438.tif 000003
【図２】
2020171438.tif 000004
【図３】
2020171438.tif 000005
【図４】
2020171438.tif 000006
【図５】
2020171438.tif 000007
【図６】
2020171438.tif 000008
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
紙製ストローであって、
前記紙製ストローの内面または外面となる少なくとも一面側に、予め天然由来の耐水塗工剤を塗工した原紙を含み、
前記原紙が、側縁部を斜め方向に所定量ずつずらしながら重ねて螺旋状に巻回され、前記原紙の重ね合わされた部分を相互に密接固定して両端が連通している管体として形成され、
前記耐水塗工剤は、天然由来のワックスであることを特徴とする紙製ストロー。
【請求項２】
前記原紙は、前記内面と前記外面の両方の面にそれぞれ耐水塗工剤を塗工してなる、
ことを特徴とする請求項１に記載の紙製ストロー。
【請求項３】
前記原紙の重ね合わされる部分の固定に自然由来の糊を用いてなる、
ことを特徴とする請求項１又は２に記載の紙製ストロー。
【請求項４】
前記原紙が、前記紙製ストローの前記外面側に配置される表面に前記耐水塗工剤を塗工した外面原紙と、内面と外面のいずれの面にも耐水塗工剤を塗工してない中間原紙と、前記紙製ストローの前記内面側に配置される表面に前記耐水塗工剤を塗工した内面原紙を順に積層して一体化された積層原紙でなり、
前記外面原紙の裏面側と前記中間原紙の前記外面との間、及び、前記内面原紙の裏面側と前記中間原紙の前記内面との間を、それぞれ糊を用いて密接固定してなる、
ことを特徴とする請求項１、２又は３に記載の紙製ストロー。
【請求項５】
紙製ストローの製造方法であって、
前記紙製ストローの内面または外面となる少なくとも一面側に、予め天然由来のワックスを塗工した原紙を用意し、
前記原紙を、側縁部を斜め方向に所定量ずつずらしながら重ねて螺旋状に巻回するとともに、前記原紙の重ね合わされた部分を自然由来の糊を介して相互に密接固定し、両端が連通した管体として形成する、
ことを特徴とする紙製ストローの製造方法。
【手続補正２】
【補正対象書類名】明細書
【補正対象項目名】００１４
【補正方法】変更
【補正の内容】
【００１４】
本発明は上記目的を達成するために提案されたものであり、請求項１に記載の発明は、紙製ストローであって、前記紙製ストローの内面または外面となる少なくとも一面側に、予め天然由来の耐水塗工剤を塗工した原紙を含み、前記原紙が、側縁部を斜め方向に所定量ずつずらしながら重ねて螺旋状に巻回され、前記原紙の重ね合わされた部分を相互に密接固定して両端が連通している管体として形成され、前記耐水塗工剤は、天然由来のワックスである、紙製ストローを提供する。
【手続補正３】
【補正対象書類名】明細書
【補正対象項目名】００１５
【補正方法】変更
【補正の内容】
【００１５】
この構成によれば、紙製ストローの内面または外面となる少なくとも一面側に、生物由来のワックス成分（例えば、蜜ロウ、米ぬかロウ、カルナバロウ等の天然由来のロウ）等の、天然由来の耐水塗工剤を予め塗工した原紙を用いてストローを成型することで、プラスチックを用いずに、耐水性と剛性に優れた紙製ストローが得られる。また、予め耐水塗工剤を塗工してある原紙を用いてストローを成型することで、従来のワックスの中に浸して浸透させる方法に比べて生産効率が格段に向上する。
【手続補正４】
【補正対象書類名】明細書
【補正対象項目名】００２２
【補正方法】変更
【補正の内容】
【００２２】
請求項５に記載の発明は、紙製ストローの製造方法であって、前記紙製ストローの内面または外面となる少なくとも一面側に、予め天然由来のワックスを塗工した原紙を用意し、前記原紙を、側縁部を斜め方向に所定量ずつずらしながら重ねて螺旋状に巻回するとともに、前記原紙の重ね合わされた部分を自然由来の糊を介して相互に密接固定し、両端が連通した管体として形成する、紙製ストローの製造方法を提供する。
【手続補正５】
【補正対象書類名】明細書
【補正対象項目名】００２３
【補正方法】変更
【補正の内容】
【００２３】
この方法によれば、紙製ストローの内面または外面となる少なくとも一面側に、生物由来のワックス成分（例えば、蜜ロウ、米ぬかロウ、カルナバロウ等の天然由来のロウ）等の、天然由来の耐水塗工剤を予め塗工した原紙を用意してストローを成型することで、プラスチックを用いずに、耐水性と剛性に優れた紙製ストローが得られる。また、予めワックスを塗工してある原紙を用いてストローを成型することで、従来のワックスの中に浸して浸透させる方法に比べて生産効率が格段に向上する。